(57)【要約】【課題】  大型の滅菌袋に適したヒートシール性、ピール性を備え、高圧蒸気滅菌処理した場合にもシール部が剥離することのない優れたヒートシール強度を有する滅菌紙とそれによって形成されている滅菌袋を提供する。【解決手段】  基紙中に、下記の樹脂（Ａ）及び樹脂（Ｂ）を含有することを特徴とする滅菌紙。樹脂（Ａ）：ポリアクリルアマイド及びポリビニルアルコールから選ばれる少なくとも１種の樹脂、樹脂（Ｂ）：スチレン・ブタジエン共重合体、アクリル系共重合体及びエチレンアクリル酸共重合体からなる群から選ばれる１種又は２種以上の樹脂。【選択図】  なし【特許請求の範囲】
【請求項１】
基紙中に、下記の樹脂（Ａ）及び樹脂（Ｂ）を含有することを特徴とする滅菌紙。
樹脂（Ａ）：ポリアクリルアマイド及びポリビニルアルコールから選ばれる少なくとも１種の樹脂、
樹脂（Ｂ）：スチレン・ブタジエン共重合体、アクリル系共重合体及びエチレンアクリル酸共重合体からなる群から選ばれる１種又は２種以上の樹脂。
【請求項２】
前記樹脂（Ａ）：前記樹脂（Ｂ）が質量比で１：１〜６で含まれていることを特徴とする請求項１記載の滅菌紙。
【請求項３】
前記樹脂（Ａ）及び前記樹脂（Ｂ）を基紙の質量に対して１から１０質量％含むことを特徴とする請求項１又は２に記載の滅菌紙。
【請求項４】
前記アクリル系共重合体がエチレンアクリル酸共重合体アンモニウム塩であることを特徴とする請求項１〜３のいずれか１項に記載の滅菌紙。
【請求項５】
前記スチレン・ブタジエン共重合体がガラス転移温度０〜１０℃であることを特徴とする請求項１〜４のいずれか１項に記載の滅菌紙。
【請求項６】
前記基紙は、セルロース繊維材料からなることを特徴とする請求項１〜５のいずれか１項に記載の滅菌紙。
【請求項７】
前記セルロース繊維材料は、Ｎ材を５０質量％〜８０質量％配合した木材パルプを用い、叩解度を５５０〜６５０ｍｌＣＳＦに調整したパルプからなることを特徴とする請求項６記載の滅菌紙。
【請求項８】
前記基紙は、内部添加剤として乾燥紙力増強剤及び／又は湿潤紙力増強剤を添加されていることを特徴とする請求項１〜７のいずれか１項に記載の滅菌紙。
【請求項９】
前記基紙は、内部添加剤としてのサイズ剤を含有せず、サイズ剤を外部添加剤として含有していることを特徴とする請求項１〜８のいずれか１項に記載の滅菌紙。
【請求項１０】
前記請求項１〜９のいずれか１項に記載の滅菌紙を使用して形成されていることを特徴とする滅菌袋。
【発明の詳細な説明】
【技術分野】
【０００１】
本発明は、医療用器材の滅菌に使用される滅菌用包装材料に関し、特に、滅菌紙及び、それを用いた滅菌袋に関する。
【背景技術】
【０００２】
手術や治療などに使用する器具類は、使用前に滅菌したものを用いることが必要であり、このような器具類は滅菌袋に収納されて滅菌される。収納される内容物が機械部品や各種器具類などの有形の固体である場合、滅菌袋には、剥離して開封するピールオープン方式や易裂開性フィルムが採用される。例えば、病院などで実施される滅菌方法としては、メスや鉗子などの被滅菌物を、少なくともガス透過性であって細菌類が通過不能である領域を有する滅菌袋に入れ、密封した後、高温の蒸気、プラズマ、エチレンオキサイドガス（ＥＯＧ）などを用いて滅菌を行う方法が挙げられる。
【０００３】
滅菌後の器具は手術などに使用するまでこの滅菌袋内に収納され、手術や治療に用いる際に開封して使用される。そのため、滅菌袋は病院内で医師や施術者が手袋を使用していても開封しやすいように、裏表の二枚の矩形のシート又はフィルム等の薄葉体（以下、これらを「フィルム」と称する）を剥離可能に接着したり、易裂開性（引裂き開封し易い）フィルムを用いて製造されており、開封に際しては、引裂き方式や二枚のフィルムを剥離する、いわゆるピールオープン形式がとられているのが一般的である。
【０００４】
滅菌袋としては、一般的に、フィルムのみのもの、滅菌紙単独のものと、滅菌紙とフィルムのコンビネーションタイプのものに大別される。滅菌紙とフィルムのコンビネーションタイプのものは種々の滅菌方法に対応が可能で、収納された医療器具の種類やサイズなどが見える点で便利さがあり、最近ではこのタイプの滅菌袋が増えてきている。また、滅菌袋の大きさも様々であるが、滅菌処理量の効率を向上させるためにサイズが大型化されてきている。
【０００５】
この様な滅菌袋を用いた医療用滅菌方法は、ガス滅菌法、高圧蒸気滅菌法、放射線滅菌法の３つに大別される。ガス滅菌法は、包装物を耐圧容器中に入れて容器内を減圧し、包装物内部の空気を排出させた後、エチレンオキサイドガス（ＥＯＧ）などを容器内に満たして包装物内部にガスを浸透させて滅菌する。高圧蒸気滅菌法は、オートクレーブなどを用いて包装物を高温の蒸気に曝し、減圧と加圧を繰り返して滅菌する。放射線滅菌法は、放射線を照射して滅菌する。このうち、コスト及び簡便性の面から高圧蒸気滅菌及びガス滅菌が多く用いられている。
【０００６】
このため、滅菌袋に使われる滅菌紙に要求される特性としては、特に、（１）ＥＯＧや蒸気など気体の通気性が良好であること、（２）ピンホールがないこと、（３）サイズ度及び湿潤強度が高く耐水性が良好なこと、（４）滅菌後に医療器材を取り出すため紙とフィルムを剥離したときに紙粉が発生しないこと、（５）ヒートシールができること、（６）滅菌袋を作製し高圧蒸気滅菌処理したときにシール部が剥離しないこと、などである。
【０００７】
しかしながら、従来の滅菌紙は必ずしも前記要求特性を充分に満たしてはいない。例えば、セルロース繊維単独で抄造した滅菌紙は、セルロース繊維として現在殆ど木材パルプが使用されているため、滅菌紙とフィルムのコンビネーションタイプの滅菌袋に用いた場合、特にヒートシール性とピールオープン性（以下、単に「ピール性」という場合がある）が満足できないという問題があった。そこで、ヒートシール性を出すために、熱可塑性樹脂の繊維又は粉末をセルロース繊維に配合した滅菌紙が使用されているが、フィルムとのヒートシールでスポット的に強くヒートシールされる部分ができるのでピール性が悪くなるという問題が発生する場合がある。
【０００８】
また、ヒートシール性とピール性を両立させるために熱可塑性樹脂を含浸又は塗工した滅菌紙が提案されている。この提案によれば、滅菌紙の表面強度及び層間剥離強度が向上するのでヒートシール性とピール性は良好であるが、透気度の増加が著しく通気性が損なわれる場合があるし、高圧蒸気滅菌時に、滅菌袋のシール部が剥離する問題が発生することがある。
【０００９】
特許文献１には、アルミン酸塩を含有する基紙にアクリル系共重合体を塗工することにより、ヒートシール性、ピール性、通気性を満足する滅菌紙が提案されている。しかしながら、この方法では、ある程度以下の袋の大きさには満足する特性が得られるが、大きなサイズの袋に収納物として金属製器具や布製品を入れて高圧蒸気滅菌した時等に、ヒートシール部から剥離が発生してしまう確率が高くなる。対応策として、ヒートシール条件を強くしてヒートシール強度を上げるとピール性が悪化するため、大型袋に対しては、依然として問題を残している。
【００１０】
特許文献２には、基紙の上に樹脂と顔料からなる剥離層を設け、ヒートシール層と剥離層の界面で剥離することによってヒートシール性と紙粉防止を改善しているものが開示されている。また、特許文献３には、１０秒以下の低透気度の基紙にポリビニルアルコールを主体とする含浸剤を含浸させ、ヒートシール性を改善したものが開示されている。また、特許文献４には、架橋されているポリビニルアルコールを塗工することにより、オートクレーブ時のポリビニルアルコールの溶出を抑えた滅菌紙が提案されている。また、特許文献５には、２０秒以下の低透気度の基紙にエマルジョンフィルムの接触角（対水）が６５℃以上のアクリル系共重合体を主成分とした含浸剤を含浸させ、ヒートシール性を改善したものが開示されている。しかしながら、これらの滅菌紙は大型の滅菌袋として高圧蒸気滅菌法でオートクレーブ処理した場合に、シール部が剥離することがあり、さらなる改善が求められているのが現状である。
【特許文献１】特許第３２３８８６１号公報
【特許文献２】特開２０００−１０７２６８号公報
【特許文献３】特開２００１−２００４９３号公報
【特許文献４】特開２００４−０８４１３１号公報
【特許文献５】特開２００２−１７３９００号公報
【発明の開示】
【発明が解決しようとする課題】
【００１１】
本発明は、特に大型の滅菌袋に適したヒートシール性、ピール性を備え、高圧蒸気滅菌処理した場合にもシール部が剥離することのない優れたヒートシール強度を有する滅菌紙とそれによって形成されている滅菌袋を提供することを目的とする。
【課題を解決するための手段】
【００１２】
本発明者らは、かかる課題を解決するため、鋭意研究の結果、セルロース繊維を主体とする無サイズ基紙に、樹脂（Ａ）：ポリアクリルアマイド及びポリビニルアルコールから選ばれる少なくとも１種の樹脂と、樹脂（Ｂ）：スチレン・ブタジエン共重合体、アクリル系共重合体及びエチレンアクリル酸共重合体からなる群から選ばれる１種又は２種以上の樹脂とを含有させることにより、ポリアクリルアマイド類やポリビニルアルコール類が耐熱水化されることを見出し、この樹脂（Ａ）と樹脂（Ｂ）を含有させることにより互いの特異性能を引き出し高圧滅菌処理時の高圧蒸気に耐えることを可能にした滅菌袋用の紙を得、本発明を完成するに至った。本発明は、以下の各発明を包含する。
【００１３】
（１）基紙中に、下記の樹脂（Ａ）及び樹脂（Ｂ）を含有することを特徴とする滅菌紙。
樹脂（Ａ）：ポリアクリルアマイド及びポリビニルアルコールから選ばれる少なくとも１種の樹脂、
樹脂（Ｂ）：スチレン・ブタジエン共重合体、アクリル系共重合体及びエチレンアクリル酸共重合体からなる群から選ばれる１種又は２種以上の樹脂。
【００１４】
前記樹脂（Ａ）：前記樹脂（Ｂ）が質量比で１：１〜６で含まれていることを特徴とする（１）項記載の滅菌紙。
【００１５】
（３）前記樹脂（Ａ）及び前記樹脂（Ｂ）を基紙の質量に対して１から１０質量％含むことを特徴とする（１）項又は（２）項に記載の滅菌紙。
【００１６】
（４）前記アクリル系共重合体がエチレンアクリル酸共重合体アンモニウム塩であることを特徴とする（１）項〜（３）項のいずれか１項に記載の滅菌紙。
【００１７】
（５）前記スチレン・ブタジエン共重合体がガラス転移温度０〜１０℃であることを特徴とする（１）項〜（４）項のいずれか１項に記載の滅菌紙。
【００１８】
（６）前記基紙は、セルロース繊維材料からなることを特徴とする（１）項〜（５）項のいずれか１項に記載の滅菌紙。
【００１９】
（７）前記セルロース繊維材料は、Ｎ材を５０質量％〜８０質量％配合した木材パルプを用い、叩解度を５５０〜６５０ｍｌＣＳＦに調整したパルプからなることを特徴とする（６）項記載の滅菌紙。
【００２０】
（８）前記基紙は、内部添加剤として乾燥紙力増強剤及び／又は湿潤紙力増強剤を添加されていることを特徴とする（１）項〜（７）項のいずれか１項に記載の滅菌紙。
【００２１】
（９）前記基紙は、内部添加剤としてのサイズ剤を含有せず、サイズ剤を外部添加剤として含有していることを特徴とする（１）項〜（８）項のいずれか１項に記載の滅菌紙。
【００２２】
（１０）前記（１）項〜（９）項のいずれか１項に記載の滅菌紙を使用して形成されていることを特徴とする滅菌袋。
【発明の効果】
【００２３】
本発明により、ヒートシール性とピール性が両立した大型にして高圧滅菌処理をおこなってもシール部が剥離されない滅菌袋及びそれに適した滅菌紙の提供が可能となった。
【発明を実施するための最良の形態】
【００２４】
本発明の滅菌袋を形成する滅菌紙に使用される材料について説明する。本発明の滅菌紙に使用する基紙の材料はセルロース繊維である。基紙の特性としては、通気性、ヒートシールする際の溶融した樹脂の紙繊維間への入り込みやすさ、また、基紙表面のザラつきへの樹脂に食い込みやすさ（以下、アンカリングという）、湿潤強度が大きいことなどが要求される。このような特性を得るためには、パルプ原材料としてＮ材を５０％以上、好ましくは６０〜８０％配合した木材パルプを用い、叩解度を５５０〜６５０ｍｌＣＳＦに調整し、内部添加剤として乾燥紙力増強剤と湿潤紙力増強剤を適宜添加することが好ましい。
また、樹脂（Ａ）及び樹脂（Ｂ）の効果を上げるためには基紙にサイズ剤を内添しないことが好ましい。
【００２５】
前記基紙に含有させる樹脂（Ａ）及び樹脂（Ｂ）は、ポリアクリルアマイド及びポリビニルアルコールから選ばれる少なくとも１種の樹脂、及び、スチレン・ブタジエン共重合体、アクリル系共重合体及びエチレンアクリル酸共重合体からなる群から選ばれる1種又は２種以上の樹脂である。
【００２６】
ポリアクリルアマイド又はポリビニルアルコールを単体で混抄、塗工及び含浸等により含有させた滅菌紙は、滅菌前はヒートシール性、ピール性は良好であるが、滅菌時には親水性であるため、特に熱水では溶出し強度を保つことができずにシール部が剥離してしまう。スチレン・ブタジエン共重合体やアクリル系共重合体を単体で混抄、塗工及び含浸等により含有させた滅菌紙は透気度の増加が著しく気体が透過しにくい。
エチレンアクリル酸共重合体を単体で混抄、塗工及び含浸等により含有させた滅菌紙は、ヒートシール性は良好であるが強度が不足しておりピールオープン時に紙剥けし易くなり、さらにはフィルム面に剥ぎ取られたセルロース繊維が被滅菌物に付着して紙粉汚染の原因にもなる。
【００２７】
本発明は、樹脂（Ａ）：ポリアクリルアマイド及びポリビニルアルコールから選ばれる少なくとも１種の樹脂と、樹脂（Ｂ）：スチレン・ブタジエン共重合体、アクリル系共重合体及びエチレンアクリル酸共重合体からなる群から選ばれる１種又は２種以上の疎水性樹脂と、を含むことでお互い補完しあう結果、これらの諸問題を解決し得た発明である。すなわち、特定の樹脂（Ａ）と特定の樹脂（Ｂ）とを配合したことにより、親水性樹脂である樹脂（Ａ）の耐熱水化が起こり、樹脂（Ｂ）による透気度増加については親水性である樹脂（Ａ）を適宜配合することで適正に調整されることとなる。
また、樹脂（Ｂ）としてのエチレンアクリル酸共重合体と、樹脂（Ａ）とを適宜配合することで、親水性である樹脂（Ａ）に耐熱水化が付与されると同時にヒートシール性が格段に向上する。さらに、本発明の滅菌紙には、中性サイズ剤を０．３〜６質量％、特に１．５〜４．５質量％の配合割合で使用することが好ましく、中でも中性サイズ剤としてアルキルケテンダイマーが好ましい。
【００２８】
本発明で用いるスチレン・ブタジエン共重合体は、優れた造膜性を有する合成樹脂であり、スチレン、α−メチルスチレン等の芳香族ビニル単量体、１，３−ブタジエン、２−メチル−１，３−ブタジエン等の脂肪族共役ジエン系単量体を公知の方法で共重合させて得られるものであり、ガラス転移温度が０ 〜１０℃のものが好ましい。
【００２９】
また、本発明に用いるアクリル系共重合体としては、アクリル酸、メタアクリル酸やそれらの誘導体等のアクリル系モノマーを少なくとも１種共重合成分として有する共重合体が挙げられる。アクリル系モノマーとして、具体的には、アクリル酸メチル、アクリル酸エチル、アクリル酸ｎ−ブチル、アクリル酸イソブチル、アクリル酸プロピル、アクリル酸ｎ−オクチル、アクリル酸ステアリル、アクリル酸フェニル、アクリル酸２−エチルヘキシル、メタアクリル酸メチル、メタアクリル酸エチル、メタアクリル酸プロピル、メタアクリル酸ｎ−ブチル、メタアクリル酸イソブチル、メタアクリル酸ｎ−オクチル、メタアクリル酸ステアリル、メタアクリル酸フェニル、などのアクリル酸エステル及びメタアクリル酸エステル、又は、アクリロニトリル、メタアクリロニトリル、アクリルアミド、メタアクリルアミドなどのモノマーを挙げることができる。
【００３０】
上記の如きアクリル系モノマーと共にアクリル系共重合体を形成することのできる他のモノマー成分としては、例えば、スチレン、ｏ−メチルスチレン、ｍ−メチルスチレン、ｐ−メチルスチレン、ｐ−エチルスチレン、２・４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−メトキシスチレン、ｐ−フェニルスチレン、などのスチレン類、エチレン、プロピレン、ブチレン、イソブチレンなどのエチレン不飽和モノオレフィン類、塩化ビニル、臭化ビニル、酢酸ビニル、酪酸ビニルなどのビニルエステル類、ビニルメチルエーテル、ビニルエチルエーテルなどのビニルエーテル類、ビニルメチルケトン、ビニルヘキシルケトンなどのビニルケトン類、などのモノマーを挙げることができる。
【００３１】
本発明を構成するアクリル系共重合体として、スチレンとアクリル酸エステルもしくはメタクリル酸エステルを構成成分とするアクリル系共重合体とすると、優れたヒートシール性とピール性とがバランスよく得られることから好ましく、特にスチレンと、アクリル酸エステルもしくはメタクリル酸エステルと、アクリルアミドとからなる共重合体がより好ましい。
【００３２】
エチレンアクリル酸共重合体としては、エチレンアクリル酸共重合体のアンモニウム塩が耐熱水性に効果があり、かつ、ヒートシール強度を出すためには好適である。一般的に、エチレンアクリル酸共重合体をエマルジョンとした場合、多くは界面活性剤を用いてエマルジョン化しているために熱水に溶出しやすい。そこで、本発明に使用されるエチレンアクリル酸共重合体のエマルジョンは、オレフィン骨格にカルボキシル基を導入し、アンモニア、苛性ソーダ等のアルカリで水溶化すると同時に高度分散してエマルジョン化して水性化することができるので好ましい。中でも、アンモニアで水性化したものがより好適である。苛性ソーダで中和したものはある程度の耐水性を有するが、８０℃の熱水で溶出してしまう。一方、アンモニアを用いて水性化したものは、基紙に配合後の加熱乾燥により水分と共にアンモニアが揮散し、樹脂の親水性が失われて耐熱水性が向上するが、苛性ソーダを用いて水性化したものは親水性が失われないためであると考えられる。
【００３３】
本発明で用いるポリアクリルアマイドとしては、塗料適性の良いノニオンタイプのものが好ましい。ポリビニルアルコールとしては、耐熱水化後の耐水性を考慮すると鹸化度の高いものが好ましい。ポリアクリルアマイド及び／又はポリビニルアルコールはヒートシールに必要な紙層内強度、表面強度を出すのに好適である。特に本発明で用いる基紙は、良好な通気性、高いアンカリング性を必要とするので、叩解を進めることは好ましくないため、全体的に強度が低い傾向にある。そのため、ポリアクリルアマイド及び／又はポリビニルアルコールを含有させると強度を補うことができる。また、樹脂（Ｂ）をエマルジョンとして使用する際に併用することで混抄、塗工や含浸時のロールの汚れに起因するトラブルの防止にも寄与する。
本発明における樹脂（Ａ）及び樹脂（Ｂ）の好ましい配合比率（質量比）としては、樹脂（Ａ）１に対し、樹脂（Ｂ）を１〜６配合したものが好適である。
【００３４】
上記樹脂（Ａ）及び樹脂（Ｂ）を含有せしめる方法としては特に限定されるものでなく、基紙の抄造時に混抄しても良いし、基紙を抄造した後、基紙に塗布して含浸させても良い。塗布含浸させる場合、例えば、サイズプレスコーター、ロッドコーター、ブレードコーター、エアナイフコーター、トランスファロールコーターなどのコーター、ディッピングマシン及びその他公知の塗工方式が利用できる。
上記樹脂（Ａ）及び樹脂（Ｂ）は基紙の質量に対して、１〜１０質量％含有させることが好ましい。含有量が１質量％未満では紙力強度、ヒートシール強度が不十分であり１０質量％を越えて含有させても透気度が上昇して、気体が通りにくくなる懸念があるため好ましくない。
【実施例】
【００３５】
以下、実施例により本発明を更に詳細に説明するが、本発明は以下の実施例に限定されるものではない。本実施例及び比較例において％、部はすべて質量によるものである。
【００３６】
（１）評価用滅菌袋の作成
ポリプロピレンフィルム３０μｍとポリエステルフィルム１２μｍとをウレタン系接着剤によりドライラミネートして透明なラミネートフィルムを作成し、コンビネーションタイプ滅菌袋の片側基材フィルムとした。
以下に示す要領で作成した滅菌紙をもう一方の片側基材フィルムとし、前記ラミネートフィルムとヒートシール温度２１０℃、圧力０．２ＫＰａ、時間２秒で３辺をシール幅１０ｍｍでヒートシールし、外寸３５０ｍｍ×４６０ｍｍの滅菌袋を作成し滅菌テスト用サンプルとした。
【００３７】
（２）滅菌テスト
上記滅菌テスト用サンプルをサクラ精機社製高圧蒸気滅菌器にて１３５℃で８分間滅菌（滅菌工程：パルス真空３回→１３５℃滅菌８分滅菌→真空乾燥８分→パルス乾燥７回）し、滅菌終了後、シール部にシール後退（シール幅が狭くなる）又は剥離等の異常が無いか確認した。
【００３８】
＜実施例１＞
セルロース繊維としてＮＢＫＰ８０％、ＬＢＫＰ２０％のパルプ配合で、叩解度を６００ｍｌＣＳＦに調整し、内部添加剤としてポリアクリルアミド系紙力増強剤（荒川化学工業社製、ポリストロン１９１）１％、エポキシ系湿潤紙力増強剤（荒川化学工業社製、アラフィックス２５５）１％を添加して、長網抄紙機で坪量６６ｇ／ｍ２の基紙を抄紙した。
抄紙する際に、樹脂（Ｂ）として、スチレン・ブタジエン共重合体（大日本インキ化学社製、ラックスター３３０７Ｂ）５％、樹脂（Ａ）として、ポリビニルアルコール（電気化学工業社製、デンカポバールＫ−１７Ｅ）１％と中性サイズ剤としてアルキルケテンダイマー（荒川化学工業社製、サイズパインＫ−９２０）１．５％とが配合されてなる固形分７．５％の塗工含浸液を、サイズプレスを使用して滅菌袋基紙に乾燥後の塗布量が４．０ｇ／ｍ２になるように塗工含浸し、本発明の滅菌紙を作成した。
【００３９】
＜実施例２＞
サイズプレス塗工含浸液を、スチレン・ブタジエン共重合体（大日本インキ化学社製、ラックスター３３０７Ｂ）５％、ポリビニルアルコール（電気化学工業社製、デンカポバールＫ−１７Ｅ）２％とアルキルケテンダイマー（荒川化学工業社製、サイズパインＫ−９２０）１．５％とが配合されてなる固形分８．５％に変更した以外は実施例１と同様にして本発明の滅菌紙を作成した。
【００４０】
＜実施例３＞
サイズプレス塗工含浸液を、スチレン・ブタジエン共重合体（大日本インキ化学社製、ラックスター３３０７Ｂ）５％、ポリアクリルアマイド（ハリマ化成社製、ハリコート１０５７）１％とアルキルケテンダイマー（荒川化学工業社製、サイズパインＫ−９２０）１．５％とが配合されてなる固形分７．５％に変更した以外は実施例１と同様にして本発明の滅菌紙を作成した。
【００４１】
＜実施例４＞
サイズプレス塗工含浸液を、スチレン・ブタジエン共重合体（大日本インキ化学社製、ラックスター３３０７Ｂ）５％、ポリアクリルアマイド（ハリマ化成社製、ハリコート１０５７）２％とアルキルケテンダイマー（荒川化学工業社製、サイズパインＫ−９２０）１．５％とが配合されてなる固形分８．５％に変更した以外は実施例１と同様にして本発明の滅菌紙を作成した。
【００４２】
＜実施例５＞
サイズプレス塗工含浸液を、アクリル系共重合体（大日本インキ化学社製、ボンコートＡＫ３０９０）５％、ポリビニルアルコール（電気化学工業社製、デンカポバールＫ−１７Ｅ）２％とアルキルケテンダイマー（荒川化学工業社製、サイズパインＫ−９２０）１．５％とが配合されてなる固形分８．５％に変更した以外は実施例１と同様にして本発明の滅菌紙を作成した。
【００４３】
＜実施例６＞
サイズプレス塗工含浸液を、アクリル系共重合体（大日本インキ化学社製、ボンコートＡＫ３０９０）５％、ポリアクリルアマイド（ハリマ化成社製、ハリコート１０５７）２％とアルキルケテンダイマー（荒川化学工業社製、サイズパインＫ−９２０）１．５％とが配合されてなる固形分８．５％に変更した以外は実施例１と同様にして本発明の滅菌紙を作成した。
【００４４】
＜実施例７＞
サイズプレス塗工含浸液を、エチレンアクリル酸共重合体（住友精化社製、ザイクセン−Ａ）３．５％、ポリビニルアルコール（電気化学工業社製、デンカポバールＫ−１７Ｅ）２％とアルキルケテンダイマー（荒川化学工業社製、サイズパインＫ−９２０）１．５％とが配合されてなる固形分７．０％に変更した以外は実施例１と同様にして本発明の滅菌紙を作成した。
【００４５】
＜実施例８＞
サイズプレス塗工含浸液を、エチレンアクリル酸共重合体（住友精化社製、ザイクセン−Ａ）３．５％、ポリアクリルアマイド（ハリマ化成社製、ハリコート１０５７）２％とアルキルケテンダイマー（荒川化学工業社製、サイズパインＫ−９２０）１．５％とが配合されてなる固形分７．０％に変更した以外は実施例１と同様にして本発明の滅菌紙を作成した。
【００４６】
＜実施例９＞
サイズプレス塗工含浸液を、スチレン・ブタジエン共重合体（大日本インキ化学社製、ラックスター３３０７Ｂ）２．０％、エチレンアクリル酸共重合体（住友精化社製、ザイクセン−Ａ）２．０％、ポリアクリルアマイド（ハリマ化成社製、ハリコート１０５７）２．０％とアルキルケテンダイマー（荒川化学工業社製、サイズパインＫ−９２０）１．５％とが配合されてなる固形分７．５％に変更した以外は実施例１と同様にして本発明の滅菌紙を作成した。
【００４７】
＜実施例１０＞
サイズプレス塗工含浸液を、スチレン・ブタジエン共重合体（大日本インキ化学社製、ラックスター３３０７Ｂ）５％、ポリビニルアルコール（電気化学工業社製、デンカポバールＫ−１７Ｅ）１％、ポリアクリルアマイド（ハリマ化成社製、ハリコート１０５７）１％とアルキルケテンダイマー（荒川化学工業社製、サイズパインＫ−９２０）１．５％とが配合されてなる固形分８．５％に変更した以外は実施例１と同様にして本発明の滅菌紙を作成した。
【００４８】
＜比較例１＞
サイズプレス塗工含浸液を、ポリビニルアルコール（電気化学工業社製、デンカポバールＫ−１７Ｅ）３％とアルキルケテンダイマー（荒川化学工業社製、サイズパインＫ−９２０）１．５％とが配合されてなる固形分４．５重に変更した以外は実施例１と同様にして滅菌紙を作成した。
【００４９】
＜比較例２＞
サイズプレス塗工含浸液を、ポリアクリルアマイド（ハリマ化成社製、ハリコート１０５７）３％とアルキルケテンダイマー（荒川化学工業社製、サイズパインＫ−９２０）１．５％とが配合されてなる固形分４．５％に変更した以外は実施例１と同様にして滅菌紙を作成した。
【００５０】
＜比較例３＞
サイズプレス塗工含浸液を、スチレン・ブタジエン共重合体（大日本インキ化学社製、ラックスター３３０７Ｂ）７％、とアルキルケテンダイマー（荒川化学工業社製、サイズパインＫ−９２０）１．５％とが配合されてなる固形分８．５％に変更した以外は実施例１と同様にして滅菌紙を作成した。
【００５１】
＜比較例４＞
サイズプレス塗工含浸液を、エチレンアクリル酸共重合体（住友精化社製、ザイクセン−Ａ）３．５％、とアルキルケテンダイマー（荒川化学工業社製、サイズパインＫ−９２０）１．５％とが配合されてなる固形分５．０％に変更した以外は実施例１と同様にして滅菌紙を作成した。
【００５２】
＜比較例５＞
サイズプレス塗工含浸液を、アクリル系共重合体（大日本インキ化学社製、ボンコートＡＫ３０９０）７％、アルキルケテンダイマー（荒川化学工業社製、サイズパインＫ−９２０）１．５％とが配合されてなる固形分８．５％に変更した以外は実施例１と同様にして滅菌紙を作成した。
【００５３】
上記各実施例と比較例で得られた滅菌紙を使用し滅菌袋を作成し、滅菌テストを行った。その結果を表１及び表２に示す。表中、樹脂の種類１〜５及び滅菌テストの評価基準は次のとおりである。
（Ａ）樹脂  １：ポリビニルアルコール  ２：ポリアクリルアマイド
（Ｂ）樹脂  ３：スチレン・ブタジエン共重合体  ４：アクリル系共重合体  ５：エチレンアクリル酸共重合体
滅菌テスト
○：シール後退及び剥離無し
△：シール後退あり
×：シール剥離あり
【００５４】
【表１】
2006223351.tif 000002
【００５５】
【表２】
2006223351.tif 000003
【００５６】
比較例１〜５のそれぞれの樹脂を単独で含浸させた滅菌紙を使用した滅菌袋の滅菌テストではシール剥離が起こるのに対し、実施例１〜１０の樹脂（Ａ）と樹脂（Ｂ）の混合液を含浸させた滅菌紙を使用した滅菌袋では良好な滅菌テストの結果を示している。
【産業上の利用可能性】
【００５７】
本発明の滅菌紙は、医療用器材の滅菌に使用される滅菌用包装材料として、特に高圧蒸気滅菌処理した場合にもシール部が剥離することのない優れた滅菌袋を提供し得るものであり、そのヒートシール性、耐熱水性及び通気性に優れるという特性を備えていることにより、食品分野をはじめとする幅広い産業分野における包装材料等としての利用が期待できるものである。